(57)【要約】      （修正有）【課題】金属製器具などの硬い材料で作られた器具と共に使用される場合でも洗浄の容易さおよび耐久性の両方を有する調理用容器を提供すること。【解決手段】容器本体２のテクスチャ加工された内部表面３は、複数のリブ１０を有し、リブ１０は、テクスチャ加工された内部表面３上に網目を形成する。リブ１０は、谷１５よりも上側に延在し、谷１５は、焦げ付き防止被覆７で覆われた底部表面１６を有する。焦げ付き防止被覆７は、上部表面１１の高さを超えることなく、谷１５の底部表面１６からリブ１０の上部表面１１に向かってリブ１０の側部表面１２の上に延在する。【選択図】図２
2020072972.tif 000002
【特許請求の範囲】
【請求項１】
調理用容器（１）を製造する方法であって、
−  ステンレス鋼のシートからブランク（２０）を具現化または提供するステップと、
−  前記ブランク（２０）を絞り加工して、内部表面（２２）および外部表面（２３）を備えるキャップ（２１）を形成するステップであって、前記内部表面（２２）は、側壁（２５）に取り囲まれた平坦な基部領域（２４）を含むステップと、
−  前記キャップ（２１）の前記外部表面（２３）上に拡散基部（８）をホットスタンピングするステップであって、前記キャップ（２１）の前記内部表面（２２）の前記基部領域（２４）の少なくとも一部分に格子パターン（２７）を刻設して、谷（１５）よりも上側に延在する上部表面（１１）と、前記谷（１５）の底部表面（１６）とは異なる側部表面（１２）とを有しているリブ（１０）のネットワークを形成するステップを伴い、前記リブ（１０）の前記側部表面（１２）は、前記リブ（１０）の前記上部表面（１１）を前記谷（１５）の前記底部表面（１６）に接続しており、前記リブ（１０）の前記側部表面（１２）は、前記リブ（１０）の前記上部表面（１１）を前記谷（１５）の前記底部表面（１６）に接続する傾斜路を形成するステップと、
−  前記キャップ（２１）の前記内部表面（２２）の少なくとも刻設された前記基部領域（２４）をサンディングして、粗さ（２６）を作り出すステップと、
−  少なくともサンディングされ刻設された前記基部領域（２４）上に焦げ付き防止被覆（７）を適用するステップと、
−  少なくともサンディングされ刻設され被覆された前記基部領域（２４）をブラッシングおよび／または研磨して、前記リブ（１０）の前記上部表面（１１）上の前記ステンレス鋼を露出させるステップと
を含むことを特徴とする方法。
【請求項２】
前記拡散基部（８）が前記キャップ（２１）の前記外部表面（２３）上にホットスタンピングされるときに、前記キャップ（２１）とは反対側の前記拡散基部（８）の表面上にフェライト系ステンレス鋼の基部プレート（９）をホットスタンピングするステップより成ることを特徴とする請求項１に記載の調理用容器（１）を製造する方法。
【請求項３】
調理用容器（１）を製造する方法であって、
−  ステンレス鋼で作られた少なくとも１つの外側表面（３０ａ）を含む多層ステンレス鋼シート（３０ａ、３０ｂ、３０ｃ）からブランク（３０）を具現化または供給するステップと、
−  ステンレス鋼で作られた前記外側表面（３０ａ）の少なくとも一部分に格子パターン（３７）を刻設して、谷（１５）よりも上側に延在する上部表面（１１）と、前記谷（１５）の底部表面（１６）とは異なる側部表面（１２）とを有しているリブ（１０）の格子を形成するステップであって、前記側部表面（１２）は、前記リブ（１０）の前記上部表面（１１）を前記谷（１５）の前記底部表面（１６）に接続しており、前記リブ（１０）の前記側部表面（１２）は、前記リブ（１０）の前記上部表面（１１）を前記谷（１５）の前記底部表面（１６）に接続する傾斜路を形成するステップと、
−  前記ブランク（３０）を絞り加工して、内部表面（３２）および外部表面（３３）を備えるキャップ（３１）を形成するステップであって、前記内部表面（３２）は、側壁（３５）に取り囲まれた基部領域（３４）を含み、前記リブ（１０）は、前記基部領域（３４）の少なくとも一部分にわたって延在するステップと、
−  少なくとも刻設された前記基部領域（３４）をサンディングして、粗さ（３６）を作り出すステップと、
−  少なくともサンディングされ刻設された前記基部領域（３４）上に焦げ付き防止被覆（７）を適用するステップと、
−  サンディングされ刻設され被覆された前記基部領域（３４）をブラッシングおよび／または研磨して、前記リブ（１０）の前記上部表面（１１）上の前記ステンレス鋼を露出させるステップと
を含むことを特徴とする方法。
【請求項４】
調理用容器（１）を製造する方法であって、
−  ステンレス鋼で作られた少なくとも１つの外側表面（４０ａ）を含む多層ステンレス鋼シートからブランク（４０）を具現化または提供するステップと、
−  前記ブランク（４０）をスタンピングして、前記ステンレス鋼外側表面（４０ａ）によって形成された内部表面（４２）と、外部表面（４３）とを備えるキャップ（４１）を形成するステップであって、前記内部表面（４２）は、側壁（４５）に取り囲まれた基部領域（４４）を含むステップと、
−  前記基部領域（４４）の少なくとも一部分に格子パターン（４７）を刻設して、谷（１５）よりも上側に延在する上部表面（１１）と、前記谷の底部表面（１６）とは異なる側部表面（１２）とを有しているリブ（１０）の格子を形成するステップであって、前記リブ（１０）の前記側部表面（１２）は、前記リブ（１０）の前記上部表面（１１）を前記谷（１５）の前記底部表面（１６）に接続しており、前記リブ（１０）の前記側部表面（１２）は、前記リブ（１０）の前記上部表面（１１）を前記谷（１５）の前記底部表面（１６）に接続する傾斜路を形成するステップと、
−  少なくとも刻設された前記基部領域（４４）をサンディングして、粗さ（４６）を作り出すステップと、
−  少なくともサンディングされ刻設された前記基部領域（４４）上に焦げ付き防止被覆（７）を適用するステップと、
−  サンディングされ刻設され被覆された前記基部領域（４４）をブラッシングおよび／または研磨して、前記リブ（１０）の前記上部表面（１１）上の前記ステンレス鋼を露出させるステップと
を含むことを特徴とする方法。
【請求項５】
請求項１乃至４のいずれか一項に記載の調理用容器（１）を製造する方法であって、前記リブ（１０）の前記上部表面（１１）を研磨するステップは、前記リブ（１０）の前記上部表面（１１）への前記焦げ付き防止被覆（７）の付着を制限するために、前記焦げ付き防止被覆（７）の適用に先立って行われることを特徴とする方法。
【発明の詳細な説明】
【技術分野】
【０００１】
本発明は、部分的に被覆されたステンレス鋼で作られた内部表面を備える調理用容器の技術分野に関する。
【０００２】
より正確には、本発明は、ステンレス鋼のシートから、または、ステンレス鋼の少なくとも１つの外側層を有している多層シートから絞り加工された調理用容器、およびそれらの製造方法に関する。
【０００３】
本発明は、具体的には、例えばフライパンまたはソースパンなどの、レンジ台の上面（cooktop）上で使用されるように設計された調理用品に関する。
【０００４】
本発明はまた、電子調理用デバイスの容器に関し、詳細には、限定的ではないが、移動可能な容器に関する。
【背景技術】
【０００５】
部分的に被覆されたステンレス鋼で作られた内部表面を備える調理用容器が開示されている（例えば、特許文献１参照）。内部表面は、複数の谷を有し、その基部は、焦げ付き防止被覆を有する。内部表面は、谷間に離間されたリブを有する。リブの被覆されていない上部表面は、谷の底部表面を覆っている焦げ付き防止被覆を越えて延在する。しかし、リブは、谷の底部表面よりも上側に延在する、被覆されていない側面を有する。リブの側面は、谷の底部表面に対して直角である。そのようなステンレス鋼で作られた物体の具現化は、この文献で提案されている絞り加工工程に従うことは難しいであろう。
【先行技術文献】
【特許文献】
【０００６】
【特許文献１】韓国登録特許第１００８０４３８７号公報
【発明の概要】
【発明が解決しようとする課題】
【０００７】
本発明の１つの目的は、例えば金属製器具などの硬い材料で作られた器具と共に使用される場合でも洗浄の容易さおよび耐久性の両方を提供する調理表面を有している調理用容器を提案することである。
【０００８】
本発明の別の目的は、例えば金属製器具などの硬い材料で作られた器具と共に使用される場合でも洗浄の容易さおよび耐久性の両方を提供する調理表面を有している調理用容器を製造する方法を提案することである。
【課題を解決するための手段】
【０００９】
これらの目的は、部分的に被覆されたステンレス鋼で作られているテクスチャ加工された内部表面を有する容器本体を備える調理用容器であって、テクスチャ加工された内部表面が、谷よりも上側に延在する複数のリブを有し、谷が、焦げ付き防止被覆で被覆された底部表面を有し、リブが、被覆されていない上部表面、および谷の底部表面とは異なる側部表面を有し、リブの側部表面が、リブの上部表面を谷の底部表面に接続し、リブの上部表面が、焦げ付き防止被覆が上部表面の高さを超えることなく谷の底部表面からリブの上部表面に向かってリブの側部表面の上に延在するように、また、谷の底部表面およびリブの側部表面が、焦げ付き防止被覆の付着を促進するために焦げ付き防止被覆の下に粗い表面を有するように、谷の底部表面を覆う焦げ付き防止被覆よりも上側に延在する調理用容器によって達成される。これらの構成は、容器の金属体構成要素の製造を簡単にする。これらの構成はまた、テクスチャ加工された内部表面の表面全体に焦げ付き防止被覆が適用され、その後にリブの上部表面のブラッシングが続くので、焦げ付き防止被覆の付着を向上させる。単一層の焦げ付き防止被覆を最初に適用することは、被覆の品質を向上させる。谷の被覆された底部表面よりも上側に延在するリブの金属製上部表面により、調理表面の良好な機械的抵抗力が保たれながら、調理用容器の耐久性が向上される。
【００１０】
有利には、リブの側部表面は、リブの上部表面を谷の底部表面に接続する傾斜路を形成する。この構成は、リブの側部表面への被覆の付着を向上させる。
【００１１】
やはり有利には、焦げ付き防止被覆の厚さは、リブの側部の上方部分上よりもリブの側部の下方部分上のほうが厚い。この構成は、リブの側部表面の下方部分、および谷の底部表面の隣り合った部分への被覆の付着を向上させる。
【００１２】
やはり有利には、リブの上部表面の幅は、隣り合った２つのリブの上部表面間の距離未満である。この構成は、リブの上部表面の被覆されていない金属表面領域よりも大きな被覆された表面領域を有するテクスチャ加工された内部表面を作り出すことを可能にする。
【００１３】
やはり有利には、リブの上部表面の幅は、隣り合った２つのリブ間に延在する谷の底部表面の幅未満である。この構成は、より大きな被覆された表面領域を有するテクスチャ加工された内部表面を作り出すことを可能にする。
【００１４】
やはり有利には、リブの側部表面は、４５°未満の角度（ａ）で、好ましくは２０°から４０°の間の角度（ａ）で、谷の底部表面から上方に延在する。この構成は、リブの具現化を簡単にする。この構成はまた、リブの側部への被覆の付着を向上させることを可能にする。
【００１５】
やはり有利には、リブの上部表面は、平坦である。この構成は、食品をかき混ぜる、取り分ける、または給仕するための、リブにわたる調理用品の運動を円滑にする。この構成はまた、リブの上部表面の具現化を簡単にする。必要に応じて、リブの上部表面は研磨されてもよく、それにより食品の付着が軽減される。
【００１６】
やはり有利には、リブは、台形状のものである。この構成は、リブの具現化を簡単にする。
【００１７】
やはり有利には、リブの上部表面と谷の底部表面との間に画定される切り込みの深さは、０．０５ｍｍから０．２ｍｍの間である。この構成は、製造の容易さを維持しながら、使用するのに適した特徴を持つ調理用容器を製造することを可能にする。
【００１８】
１つの実施形態では、焦げ付き防止被覆は、ＰＴＦＥの外側層を有する。
【００１９】
別の実施形態では、焦げ付き防止被覆は、セラミックゾルゲルの外側層を有する。
【００２０】
容器本体は、ステンレス鋼で作られ得る。したがって、有利には、適切な熱分配を確実にするために、アルミ製熱拡散プレートが、調理用容器の外部表面を部分的に覆う。やはり有利には、ステンレス鋼基部プレートが、熱拡散プレートを覆う。したがって、有利には、基部プレートは、調理用容器の誘導加熱を可能にするために、フェライト系ステンレス鋼で作られる。
【００２１】
容器本体は、ステンレス鋼の少なくとも１つの外側層を含む多層材料で作られてもよい。
【００２２】
やはり有利には、調理用容器は、容器本体に取り付けられた少なくとも１つの持ち手を備える。
【００２３】
やはり有利には、リブは、相互接続され、かつ、別個の谷を区切る。この構成は、食品をかき混ぜる、取り分ける、または給仕するための、リブにわたる調理用品の運動を円滑にする。
【００２４】
これらの目的はまた、以下のステップを含む調理用容器を製造する方法によって達成され得る：
−  ステンレス鋼のシートからブランクを具現化または供給するステップ、
−  ブランクを絞り加工して、内部表面および外部表面を備えるキャップを形成するステップであって、内部表面が、側壁に取り囲まれた平坦な基部領域を含むステップ、
−  キャップの外部表面上に拡散基部をホットスタンピングするステップであって、格子パターンを刻設するステップを伴い、キャップの内部表面の基部領域の少なくとも一部分を刻設して、谷よりも上側に延在する上部表面と、谷の底部表面とは異なる側部表面とを有しているリブのネットワークを形成し、リブの側部表面がリブの上部表面を谷の底部表面に接続しているステップ、
−  キャップの内部表面の少なくとも刻設された基部領域をサンディングして、粗さを作り出すステップ、
−  少なくともサンディングされ刻設された基部領域に焦げ付き防止被覆を適用するステップ、
−  少なくとも被覆されサンディングされ刻設された基部領域をブラッシングおよび／または研磨して、リブの上部表面上のステンレス鋼を露出させるステップ。
【００２５】
したがって、有利には、方法は、調理用容器の誘導加熱を可能にするために、拡散基部がキャップの外部表面上にホットスタンピングされるときに、キャップとは反対側の拡散基部の表面上にフェライト系ステンレス鋼の基部プレートをホットスタンピングするステップより成る。
【００２６】
これらの目的はまた、以下のステップを含む調理用容器を製造する方法によって達成され得る：
−  ステンレス鋼で作られた少なくとも１つの外側表面を含む鋼の多層シートからブランクを具現化または供給するステップ、
−  ステンレス鋼で作られた前記外側表面の少なくとも一部分に格子パターンを刻設して、谷よりも上側に延在する上部表面と、谷の底部表面とは異なる側部表面とを有しているリブのネットワークを形成するステップであって、リブの側部表面がリブの上部表面を谷の底部表面に接続しているステップ、
−  ブランクを絞り加工して、内部表面および外部表面を備えるキャップを形成するステップであって、内部表面が、側壁に取り囲まれた基部領域を含み、リブが、基部領域の少なくとも一部分にわたって延在するステップ、
−  少なくとも刻設された基部領域をサンディングして、粗さを作り出すステップ、
−  少なくともサンディングされ刻設された基部領域上に焦げ付き防止被覆を適用するステップ、
−  被覆されサンディングされ刻設された基部領域をブラッシングおよび／または研磨して、リブの上部表面上のステンレス鋼を露出させるステップ。
【００２７】
格子パターンを刻設するステップは、具体的には、スタンピング、好ましくはホットスタンピングによって、またはレーザ刻設によって達成されてもよい。
【００２８】
これらの目的はまた、以下のステップを含む調理用容器を製造する方法によって達成され得る：
ステンレス鋼で作られた少なくとも１つの外側表面を含む鋼の多層シートからブランクを具現化または供給するステップ、
−  ブランクを絞り加工して、ステンレス鋼の前記外側表面によって形成された内部表面と、外部表面とを備えるキャップを形成するステップであって、内部表面が、側壁に取り囲まれた基部領域を含むステップ、
−  基部領域の少なくとも一部分に格子パターンを刻設して、谷よりも上側に延在する上部表面と、谷の底部表面とは異なる側部表面とを有しているリブのネットワークを形成するステップであって、リブの側部表面がリブの上部表面を谷の底部表面に接続しているステップ、
−  少なくとも刻設された基部領域をサンディングして、粗さを作り出すステップ、
−  少なくともサンディングされ刻設された基部領域上に焦げ付き防止被覆を適用するステップ、
−  被覆されサンディングされ刻設された基部領域をブラッシングおよび／または研磨して、リブの上部表面上のステンレス鋼を露出させるステップ。
【００２９】
格子パターンを刻設するステップは、具体的には、スタンピング、好ましくはホットスタンピングによって、またはレーザ刻設によって達成されてもよい。
【００３０】
したがって、有利には、リブの上部表面を研磨するステップは、リブの上部表面への焦げ付き防止被覆の付着を制限するために、焦げ付き防止被覆の適用に先立って行われる。
【００３１】
これらの目的はまた、上述の特性による方法によって得られる調理用容器によって達成され得る。
【００３２】
本発明は、非限定的な例として提供され添付の図面に示された、調理用容器の１つの実施形態の１つの例、および調理容器を製造する方法の３つの実施形態を検討することにより、より明確に理解されるであろう。
【００３３】
図３から図８は、本発明による調理用容器を製造する方法の１つの最初の実施形態のステップを概略的に示す図である。
【００３４】
図９から図１４は、本発明による調理用容器を製造する方法の第２の実施形態のステップを概略的に示す図である。
【００３５】
図１５から図２０は、本発明による調理用容器を製造する方法の第３の実施形態のステップを概略的に示す図である。
【図面の簡単な説明】
【００３６】
【図１】本発明による調理用容器の１つの実施形態の上面概略図である。
【図１ａ】図１に示された調理用容器の内部表面の拡大断面図である。
【図２】図１および１ａに示された調理用容器の部分的な断面図である。
【図３】ステンレス鋼ブランクの断面概略図である。
【図４】絞り加工した後の、図３に示されたブランクの断面概略図である。
【図５】ブランクの基部の外側表面への拡散基部の組付けおよびブランクの内側表面の基部の刻設後の、図４に示された絞り加工されたブランクの断面概略図である。
【図５ａ】図５に示されたブランクの内側表面の基部の上部の拡大断面図である。
【図６】ブランクの内側表面の基部のサンディングをした後の、図５に示された絞り加工されたブランクの断面概略図である。
【図６ａ】図６に示されたブランクの内側表面の基部の上方部分の拡大断面図である。
【図７】ブランクの内側表面の基部に被覆を適用した後の、図６に示された絞り加工されサンディングされたブランクの断面概略図である。
【図７ａ】図７に示されたブランクの内側表面の基部の上方部分の拡大断面図である。
【図８】ブランクの内側表面の基部上に形成されたリブの上部表面のブラッシングおよび／または研磨をした後の、図７に示された絞り加工されサンディングされ被覆されたブランクの断面概略図である。
【図８ａ】図８に示されたブランクの内側表面の基部の上方部分の拡大断面図である。
【図９】ステンレス鋼の少なくとも１つの外側表面を含む３層ブランクの断面概略図である。
【図９ａ】３つの層が示されている、図９に示されたブランクの一部分を示す図である。
【図１０】ブランクの内側表面の一部分の刻設後の、図９に示されたブランクの断面概略図である。
【図１０ａ】図１０に示されたブランクの内側表面の上方部分の拡大断面図である。
【図１１】絞り加工した後の、図１０に示された刻設されたブランクの断面概略図である。
【図１２】ブランクの内側表面の基部のサンディングをした後の、図１１に示された刻設され絞り加工されたブランクの断面概略図である。
【図１２ａ】図１２に示されたブランクの内側表面の基部の上方部分の拡大断面図である。
【図１３】ブランクの内側表面の基部に被覆を適用した後の、図１２に示された刻設され絞り加工されサンディングされたブランクの断面概略図である。
【図１３ａ】図１３に示されたブランクの内側表面の基部の上方部分の拡大断面図である。
【図１４】ブランクの内側表面の基部上に形成されたリブの上部表面のブラッシングおよび／または研磨をした後の、図１３に示された絞り加工されサンディングされ被覆されたブランクの断面概略図である。
【図１４ａ】図１４に示されたブランクの内側表面の基部の上方部分の拡大断面図である。
【図１５】ステンレス鋼の少なくとも１つの外側表面を含む３層ブランクの断面概略図である。
【図１５ａ】３つの層が示されている、図１５に示されたブランクの一部分を示す図である。
【図１６】絞り加工した後の、図１５に示されたブランクの断面概略図である。
【図１７】ブランクの内側表面の一部分の刻設後の、図１６に示された絞り加工されたブランクの断面概略図である。
【図１７ａ】図１７に示されたブランクの内側表面の上方部分の拡大断面図である。
【図１８】ブランクの内側表面の基部のサンディングをした後の、図１７に示された刻設され絞り加工されたブランクの断面概略図である。
【図１８ａ】図１８に示されたブランクの内側表面の基部の上方部分の拡大断面図である。
【図１９】ブランクの内側表面の基部に被覆を適用した後の、図１９に示された刻設され絞り加工されサンディングされたブランクの断面概略図である。
【図１９ａ】図１９に示されたブランクの内側表面の基部の上方部分の拡大断面図である。
【図２０】ブランクの内側表面の基部上に形成されたリブの上部表面のブラッシングおよび／または研磨をした後の、図１９に示された絞り加工されサンディングされ被覆されたブランクの断面概略図である。
【図２０ａ】図２０に示されたブランクの内側表面の基部の上方部分の拡大断面図である。
【発明を実施するための形態】
【００３７】
図１は、部分的に被覆されたステンレス鋼で作られているテクスチャ加工された内部表面（３）を有する容器本体（２）を備える調理用容器（１）の１つの例示的な実施形態を示す。テクスチャ加工された内部表面（３）は、調理表面を形成する。図１に示されるように、テクスチャ加工された内部表面（３）は、テクスチャ加工されていない内部表面（４）に取り囲まれる。テクスチャ加工されていない内部表面（４）は、被覆されていてもよく、または被覆されていなくてもよい。被覆された、テクスチャ加工されていない内部表面（４）は、テクスチャ加工された内部表面（３）と同じ被覆を有することが好ましいであろう。被覆された、テクスチャ加工されていない内部表面は、磨かれたステンレス鋼で作られることが好ましい。
【００３８】
図１に示された１つの実施形態では、テクスチャ加工された内部表面（３）は、容器本体（２）の基部を形成している平坦な部分一面に延在し、テクスチャ加工されていない内部表面（４）は、容器本体（２）の基部から上に延在している側壁一面に延在する。調理用容器（１）は、具体的には、フライパンまたはソースパンであってもよく、さらには平坦な基部を有する電子調理用デバイスの容器であってもよい。
【００３９】
１つの変形形態では、テクスチャ加工された内部表面（３）は、容器本体（２）の基部から少なくとも部分的に側壁の上に延在し得る。したがって、容器本体（２）は、必ずしもテクスチャ加工されていない内部表面（４）を提示するとは限らない。したがって、テクスチャ加工された内部表面（３）は、調理用容器の内部全体を覆う場合もある。
【００４０】
１つの変形形態では、容器本体（２）の基部は、必ずしも平坦ではない。したがって、調理用容器（１）は、具体的には、中華鍋であってもよく、または、凹形状の基部を有する電子調理用デバイスの容器であってもよい。
【００４１】
図１に示されるように、調理用容器（１）は、容器本体（２）に取り付けられた持ち手（５）を備える。所望に応じて、調理用容器（１）は、容器本体（２）に取り付けられた少なくとも１つの他の持ち手を備え得る。図１に示された容器本体（２）は、円形の形状を有する。１つの変形形態では、容器本体（２）は、他の形状、具体的には長円形または楕円形の形状を有し得る。
【００４２】
１つの最初の実施形態では、容器本体（２）は、図３に示された、ステンレス鋼のブランク（２０）から製造され得る。ステンレス鋼は、オーステナイト系のもの、具体的にはグレード３０４のステンレス鋼、または、フェライト系のもの、具体的にはグレード４４１のステンレス鋼であることが好ましい。容器本体（２）の内部表面にわたる良好な熱分配を確実とするために、容器本体（２）は、有利には、図５に示された、高熱伝導性材料（アルミ合金、銅、等）で作られた対応する拡散基部（８）を有する。所望に応じて、対応する拡散基部（８）は、調理用容器（１）の誘導加熱を可能にするために、容器本体（２）と好ましくはフェライト系ステンレス鋼で作られた基部プレート（９）との間に位置決めされてもよい。
【００４３】
第２の実施形態では、容器本体（２）は、図９および１５に示された、ステンレス鋼で作られた少なくとも１つの外側表面（３０ａ；４０ａ）を含む多層ブランク（３０；４０）から製造され得る。ステンレス鋼で作られた外側表面（３０ａ；４０ａ）は、容器本体（２）の内部表面を形成するように意図されている。ステンレス鋼で作られた外側表面（３０ａ；４０ａ）は、オーステナイト系ステンレス鋼、例えばグレード３０４のステンレス鋼で作られることが好ましい。ブランク（３０；４０）は、高熱伝導性の材料で作られた、または高熱伝導性の材料（アルミ合金、銅、等）の組立体によって形成された、コア（３０ｂ；４０ｂ）を含む。ブランクは、調理用容器（１）の誘導加熱を可能にするために、フェライト系ステンレス鋼で作られた別の外側表面（３０ｃ；４０ｃ）を含むことが好ましい。
【００４４】
図１ａにより詳細に示されるように、容器本体（２）のテクスチャ加工された内部表面（３）は、複数のリブ（１０）を有する。リブ（１０）は、テクスチャ加工された内部表面（３）上に網目を形成する。
【００４５】
図２により詳細に示されるように、リブ（１０）は、谷（１５）よりも上側に延在する。谷（１５）は、焦げ付き防止被覆（７）で覆われた底部表面（１６）を有する。リブ（１０）は、被覆されていない上部表面（１１）を有する。リブ（１０）は、谷（１５）の底部表面（１６）とは異なる側部表面（１２）を有する。言い換えれば、リブ（１０）の側部表面（１２）は、谷（１５）の底部表面（１６）よりも上側に延在する。リブ（１０）の側部表面（１２）は、谷（１５）の底部表面（１６）を覆う焦げ付き防止被覆（７）よりも上側に延在する。リブ（１０）の側部表面（１２）は、リブ（１０）の上部表面（１１）を谷（１５）の底部表面（１６）に接続する。焦げ付き防止被覆（７）は、上部表面（１１）の高さを超えることなく、谷（１５）の底部表面（１６）からリブ（１０）の上部表面（１１）に向かってリブ（１０）の側部表面（１２）の上に延在する。したがって、被覆されていない上部表面（１１）は、食品をかき混ぜる、取り分ける、または給仕するために使用される例えばへらなどの調理器具のための支持表面を形成する。
【００４６】
谷（１５）を覆う焦げ付き防止被覆（７）は、リブ（１０）の上部表面（１１）により、へらの運動から保護される。リブ（１０）は、近隣のまたは隣り合った２つのリブ（１０）の上部表面（１１）間の距離が向きに関係なく２ｃｍ以下になるように、容器本体（２）のテクスチャ加工された内部表面（３）にわたって分散されることが好ましい。
【００４７】
リブ（１０）の上部表面（１１）の狭さは、食品とステンレス鋼で作られた表面との接触を最小限に抑えることを可能にし、したがって、調理表面の洗浄し易さを向上させることを可能にする。それらの最小の表面寸法によって画定される上部表面（１１）の幅は、有利には１００μｍから２ｍｍの間である。
【００４８】
図１および１ａに示されるように、テクスチャ加工された内部表面（３）は、ステンレス鋼の格子を含む。格子は、図２に示されたリブ（１０）の上部表面（１１）によって形成される。リブ（１０）は、相互接続され、かつ、別個の谷（１５）を区切る。言い換えれば、リブ（１０）は、谷（１５）を分離する。したがって、リブ（１０）は、連続的な格子ネットワークを形成する。格子内の凹部は、焦げ付き防止被覆（７）によって満たされる。
【００４９】
より具体的には、図１および１ａに示された実施形態では、リブ（１０）は、直角に交わる２つの方向に延在して、方形の格子を形成する。
【００５０】
リブ（１０）の上部表面（１１）によって形成されたステンレス鋼格子は、焦げ付き防止被覆（７）の保護を確実にする。ステンレス鋼格子は、多角形格子（例えば、方形、矩形、三角形、ひし形、または６角形の格子）、または楕円格子（例えば、並置された楕円または円）の形態を取ってもよい。格子ネットワークの表面は（形状に関係なく）、０．２５ｍｍ2から１ｃｍ2の間であることが好ましい。格子によって画定される表面と（格子が存在する領域の）全表面の比率は、０．０２から０．２５の間である。言い換えれば、リブ（１０）の上部表面（１１）は、調理表面の２％から２５％を占める。
【００５１】
１つの変形形態では、隣り合った２つのリブ（１０）は、必ずしも平行または垂直に位置しない。
【００５２】
１つの変形形態では、格子は、必ずしも連続的ではない。少なくともいくつかの谷（１５）が、相互接続され得る。少なくともいくつかのリブ（１０）が、谷（１５）に取り囲まれ得る。
【００５３】
図２に示されるように、谷（１５）の底部表面（１６）およびリブ（１０）の側部表面（１２）は、焦げ付き防止被覆（７）の付着を向上させるために、焦げ付き防止被覆（７）の下に粗い表面（６）を有する。
【００５４】
図に示された実施形態では、リブ（１０）の上部表面（１１）の幅は、隣り合った２つのリブ（１０）間に延在する谷（１５）の底部表面（１６）の幅未満である。リブ（１０）の上部表面（１１）は、平坦である。リブ（１０）は、台形状のものである。
【００５５】
図２に示されるように、リブ（１０）の側部表面（１２）は、リブ（１０）の上部表面（１１）を谷（１５）の底部表面（１６）に接続する傾斜路を形成する。言い換えれば、リブ（１０）の側部表面（１２）は、傾けられて、谷（１５）の底部表面（１６）から上に延在する斜面を形成する。したがって、谷（１５）の底部表面（１６）を覆う焦げ付き防止被覆（７）は、リブ（１０）の側部表面（１２）を覆うように、漸進的に上に延在し得る。図２に示されるように、焦げ付き防止被覆の厚さは、リブ（１０）の側部表面（１２）の上方部分上よりもリブ（１０）の側部表面（１２）の下方部分上のほうが厚い。
【００５６】
有利には、図２に示されるように、リブ（１０）の側部表面（１２）は、４５°未満の角度（ａ）で谷（１５）の底部表面（１６）から上に延在する。角度は、２０°から４０°の間であることが好ましい。
【００５７】
リブ（１０）の上部表面（１１）と谷（１５）の底部表面（１６）との間に画定される切り込みの深さは、０．０５ｍｍから０．２ｍｍの間であることが好ましい。意図された切り込みの深さは、例えば、おおよそ０．１ｍｍである。
【００５８】
図２に示されるように、リブ（１０）の側部表面（１２）は、焦げ付き防止被覆（７）によって覆われ、リブ（１０）の上部表面（１１）は、焦げ付き防止被覆（７）によって覆われない。
【００５９】
焦げ付き防止被覆（７）は、様々なタイプから選択され得る。
【００６０】
１つの実施形態では、焦げ付き防止被覆（７）は、ＰＴＦＥ（ポリテトラフルオロエチレン）の外側層を有する。
【００６１】
別の実施形態では、焦げ付き防止被覆（７）は、セラミックゾルゲルの外側層を有する。
【００６２】
所望に応じて、少なくとも１つの中間層が外側層の下に適用されてもよい。
【００６３】
焦げ付き防止被覆（７）は、調理表面のかなりの割合、典型的には大部分を占めるので、洗浄の容易さを確保することを可能にする。リブ（１０）の上部表面（１１）が存在することにより、食品のかき混ぜ、切断、および給仕に使用される硬い器具、具体的にはへらまたはナイフなどの金属製器具を谷（１５）の底部表面（１６）上の焦げ付き防止被覆（７）を損傷することなく使用できるようにする支持表面を作り出すことが可能になる。
【００６４】
調理表面のこの構成は、焦げ付き防止被覆（７）によって保証される洗浄の容易さと、谷（１５）の底部表面（１６）上の焦げ付き防止被覆（７）の一体性を機械的応力から保護する、リブ（１０）の上部表面（１１）によって形成された金属格子によって保証される、調理用容器（１）の向上された耐久性とを、結び付けることを可能にする。
【００６５】
被覆されていない上部表面（１１）および被覆された谷（１５）の並置により、焦げ付き防止特性を犠牲にすることなく、耐ひっかき性が向上される。この並置はまた、調理表面に違いを付けることを可能にする。
【００６６】
ステンレス鋼シートが使用される場合、本発明による調理用容器（１）を製造する方法は、図３から８ａに示された以下のステップを含み得る：
−  ステンレス鋼のシートからブランク（２０）を具現化または供給するステップ、
−  ブランク（２０）を絞り加工して、内部表面（２２）および外部表面（２３）を備えるキャップ（２１）を形成するステップであって、内部表面（２２）が、側壁（２５）に取り囲まれた平坦な基部領域（２４）を含むステップ、
−  キャップ（２１）の外部表面（２３）上に拡散基部（８）をホットスタンピングするステップであって、キャップ（２１）の内部表面（２２）の基部領域（２４）の少なくとも一部分に格子パターン（２７）を刻設して、谷（１５）よりも上側に延在する上部表面（１１）と、谷（１５）の底部表面（１６）とは異なる側部表面（１２）とを有しているリブ（１０）のネットワークを形成するステップを伴い、リブ（１０）の側部表面（１２）がリブ（１０）の上部表面（１１）を谷（１５）の底部表面（１６）に接続しているステップ、
−  キャップ（２１）の内部表面（２２）の少なくとも刻設された基部領域（２４）をサンディングして、粗さ（２６）を作り出すステップ、
−  少なくとも刻設されサンディングされた基部領域（２４）に焦げ付き防止被覆（７）を適用するステップ、
少なくとも刻設されサンディングされ被覆された基部領域（２４）をブラッシングおよび／または研磨して、リブ（１０）の上部表面（１１）上のステンレス鋼を露出させるステップ。
【００６７】
したがって、調理表面の基部領域（２４）の格子パターン形成（grid patterning）は、ホットスタンピング工程中に行われる。調理表面の基部に刻設されるように意図された格子パターン（またはデザイン）を有するパンチが使用される。格子パターンは、例えば、放電刻設（electro-spark engraving）を使用してパンチに刻設されてもよい。
【００６８】
したがって、スタンピングの際に適切なパラメータ（予熱温度、スタンピング力、等）を使用することにより、スタンピングされる拡散基部（８）の付着を確実にすること、および、内部表面（２２）の基部領域（２４）に一様な深さで格子パターンを刻設することが可能になり、目標とされる深さは、おおよそ０．１ｍｍである。スタンピング作業により、調理用容器（１）の平坦な部分に模様を刻設することが可能になる。したがって、この工程では、基部領域（２４）と側壁（２５）との間の曲げ半径における表面、または側壁（２５）に何ら刻設をすることはできない。
【００６９】
好ましい実施形態では、工程は、拡散基部（８）がキャップ（２１）の外部表面（２３）上にホットスタンピングされるときに、キャップ（２１）とは反対側の拡散基部（８）の表面上にフェライト系ステンレス鋼の基部プレート（９）をホットスタンピングするステップより成る。したがって、誘導によって加熱され得る調理用容器（１）が得られ得る。基部プレート（９）は、円板の形状を有することが好ましい。基部プレート（９）は、所望に応じて追加されてもよい。
【００７０】
ステンレス鋼の少なくとも１つの外側表面を含む多層ステンレス鋼シートが使用される場合、本発明による調理用容器（１）を製造する方法は、図９から１４ａに示された以下のステップを含み得る：
−  ステンレス鋼で作られた少なくとも１つの外側表面（３０ａ）を含む鋼（３０ａ；３０ｂ；３０ｃ）の多層シートからブランク（３０）を具現化または供給するステップ、
−  ステンレス鋼の外側表面（３０ａ）の少なくとも一部分の格子パターン（３７）を刻設して、谷（１５）よりも上側に延在する上部表面（１１）と、谷（１５）の底部表面（１６）とは異なる側部表面（１２）とを有しているリブ（１０）のネットワークを形成するステップであって、リブ（１０）の側部表面（１２）がリブ（１０）の上部表面（１１）を谷（１５）の底部表面（１６）に接続しているステップ、
−  ブランク（３０）を絞り加工して、内部表面（３２）および外部表面（３３）を備えるキャップ（３１）を形成するステップであって、内部表面（３２）が、側壁（３５）に取り囲まれた基部領域（３４）を含み、リブ（１０）が、基部領域（３４）の少なくとも一部分にわたって延在するステップ、
−  少なくとも刻設された基部領域（３４）をサンディングして、粗さ（３６）を作り出すステップ、
−  少なくとも刻設されサンディングされた基部領域（３４）上に焦げ付き防止被覆（７）を適用するステップ、
−  刻設されサンディングされ被覆された基部領域（３４）をブラッシングおよび／または研磨して、リブ（１０）の上部表面（１１）上のステンレス鋼を露出させるステップ。
【００７１】
絞り加工は格子パターン（３７）を劣化させないので、内部表面（３２）によって形成された調理表面全体にわたって一様な形で模様が刻設され得る。
【００７２】
模様を刻設するために、スタンピング作業、好ましくはホットスタンピングが使用され得る。この作業により、ステンレス鋼で作られた外側表面（３０ａ）上に所望の格子パターンを刻設することが可能になる。スタンピングされた基部を含む調理用容器に対して説明されたのと同じように、パンチおよび放電刻設された網目が、スタンピング作業のために使用され得る。
【００７３】
上述の実施形態では、スタンピング作業は、絞り加工の前に行われる。
【００７４】
１つの変形形態では、ブランクを絞り加工するステップは、格子パターンを刻設するステップに先立って行われ得る。したがって、本発明による調理用容器（１）を製造する方法は、図１５から２０ａに示された以下のステップを含み得る：
−  ステンレス鋼で作られた少なくとも１つの外側表面（４０ａ）を含む鋼（４０ａ；４０ｂ；４０ｃ）の多層シートからブランクを具現化または供給するステップ、
−  ブランク（４０）を絞り加工して、ステンレス鋼で作られた外側表面（４０ａ）によって形成された内部表面（４２）と、外部表面（４３）とを備えるキャップ（４１）を形成するステップであって、内部表面（４２）が、側壁（４５）に取り囲まれた平坦な基部領域（４４）を含むステップ、
−  基部領域（４４）の少なくとも一部分にわたって格子パターン（４７）を刻設して、谷（１５）よりも上側に延在する上部表面（１１）と、谷（１５）の底部表面（１６）とは異なる側部表面（１２）とを有しているリブ（１０）のネットワークを形成するステップであって、リブ（１０）の側部表面（１２）がリブ（１０）の上部表面（１１）を谷（１５）の底部表面（１６）に接続しているステップ、
−  少なくとも刻設された基部領域（４４）をサンディングして、粗さ（４６）を作り出すステップ、
−  少なくとも刻設されサンディングされた基部領域（４４）上に焦げ付き防止被覆（７）を適用するステップ、
−  刻設されサンディングされ被覆された基部領域（４４）をブラッシングおよび／または研磨して、リブ（１０）の上部表面（１１）上のステンレス鋼を露出させるステップ。
【００７５】
次いで、格子パターン（４７）の刻設は、ブランク（４０）が絞り加工された後に平坦な基部領域（４４）の少なくとも一部分に行われる。したがって、この工程は、基部領域（４４）と側壁（４５）との間の曲げ半径における表面、または側壁（４５）上の表面への、いかなる刻設も可能としない。
【００７６】
被覆される表面は、刻設工程中に形成された上部表面（１１）を損傷することなく、焦げ付き防止被覆（７）の最大限の付着を可能にするのに十分な粗さ（２６；３６；４６）を作り出すために、サンディングされる。
【００７７】
場合により、リブ（１０）の上部表面（１１）は、リブ（１０）の上部表面（１１）への焦げ付き防止被覆（７）の付着を制限するために、焦げ付き防止被覆（７）の適用に先立って研磨される。
【００７８】
ＰＴＦＥタイプの焦げ付き防止被覆の場合、具体的には褐色コランダム（brown corundum）（α−アルミナ）により、サンディングが行われ得る。以下の粗さパラメータは、粗さ（２６；３６；４６）に対して想定されたものである：
Ｒａ≧２μｍ、好ましくは３μｍ≦Ｒａ≦５μｍ
Ｒｚ≧２５μｍ、好ましくは３０μｍ≦Ｒｚ≦５０μｍ
ＲａおよびＲｚは、ＩＳＯ規格４２８７で定義され、Ｒａは、輪郭曲線の算術平均高さとして定義され、Ｒｚは、最も高い５つのピークと最も低い５つの谷との間の平均距離を表す。
【００７９】
表面トポグラフィが、具体的には、ダイヤモンド付刃触針式表面形状測定装置（diamond-tipped stylus probe profilometer）を用いて、またはクロマティック共焦点センサが非接触表面形状測定を可能にするＡｌｔｉｓｕｒｆ（登録商標）デバイスなどの光学式プロファイラ（optical profiler）を用いて、検査され得る。この表面トポグラフィの検査により、上記で定義されたような表面粗さパラメータを判定することが可能になる。
【００８０】
ＰＴＦＥタイプ焦げ付き防止被覆（７）は、表面がサンディングされた後で表面上に吹き付けられてもよい。所望に応じて、ＰＴＦＥタイプ焦げ付き防止被覆（７）の外側層の適用に先立って、少なくとも１つの中間層が適用され得る。焦げ付き防止被覆（７）を４２０℃で加熱した後、調理用容器（１）の内部のテクスチャ加工された内部表面（３）、および、所望に応じて、テクスチャ加工されていない内部表面（４）は、研磨される。研磨することにより、リブ（１０）の上部表面（１１）を選択的に露出させることによるステンレス鋼格子ネットワークの露出が可能になり、被覆された谷（１５）は、この作業の影響を受けない。さらに、容器本体（２）の外部もまた、ＰＴＦＥ被覆加熱工程中に現れる酸化物層を除去するために、研磨される。
【００８１】
焦げ付き防止被覆（７）がセラミックゾルゲルの外側層を有する場合、再被覆されるべき表面は、刻設工程中に形成された上部表面（１１）を損傷することなく、焦げ付き防止被覆（７）の最大限の付着を確実にするのに十分な粗さを作り出すために、サンディングされる。サンディングは、具体的には、ジルコニアコランダム研磨剤を用いて行われ得る。
【００８２】
セラミック被覆が使用される場合、サンディング条件は、粗さ（２６；３６：４６）のための以下の粗さパラメータを作り出すように調整される：
Ｒａ≧１．５μｍ、好ましくは２μｍ≦Ｒａ≦３μｍ
Ｒｚ≧１０μｍ、好ましくは１５μｍ≦Ｒｚ≦３０μｍ
セラミックゾルゲル焦げ付き防止被覆（７）は、サンディング処理を受けた表面上に吹き付けられてもよい。２０から４０μｍの被覆厚さが目標とされ得る。ステンレス鋼基材に適用されるゾルゲル被覆のための加熱サイクルは、１５分間にわたる２５０℃までの温度上昇と、それに続く２５０℃での１５分間の加熱とを含み得る。調理用容器（１）の内部の研磨は、リブ（１０）の上部表面（１１）からゾルゲル被覆を選択的に除去することにより、リブ（１０）の上部表面（１１）によって形成されたステンレス鋼格子ネットワークの表面を露出させることを可能にする。セラミック被覆された谷（１５）は、そのような作業によって影響されない。さらに、容器本体（２）の外部もまた、ゾルゲル加熱工程中に現れる酸化物層を除去するために、研磨される。
【００８３】
図８ａ、１４ａ、および２０ａに示されるように、リブ（１０）の側部表面（１２）は、リブ（１０）の上部表面（１１）を谷（１５）の底部表面（１６）に接続する傾斜路を形成する。
【００８４】
図８ａ、１４ａ、および２０ａに示されるように、リブ（１０）の側部表面（１２）は、焦げ付き防止被覆（７）によって覆われ、リブ（１０）の上部表面（１１）は、焦げ付き防止被覆（７）によって覆われない。
【００８５】
１つの変形形態では、リブ（１０）は、必ずしもホットスタンピングまたはコールドスタンピングによって作り出されるとは限らない。絞り加工の前または後で、ブランク（２０；３０；４０）にレーザ刻設が行われてもよい。高出力のレーザの使用は、切り込みの所望の深さ（おおよそ５０から１００μｍ）、およびリブ（１０）の上部表面（１１）の所望の狭さの両方を得ることを可能にする。所望に応じて、具体的にはブランク（２０）がステンレス鋼で作られている場合に、拡散基部（８）、および適用可能であればフェライト系ステンレス鋼基部プレート（９）を組み付けるために、スタンピング作業が使用されてもよい。
【００８６】
本発明は、決して説明された例示的な実施形態および変形形態に制限されるものではなく、特許請求の範囲に記載の範囲内で多くの修正形態を包含する。
【図１】
2020072972.tif 000003
【図１ａ】
2020072972.tif 000004
【図２】
2020072972.tif 000005
【図３】
2020072972.tif 000006
【図４】
2020072972.tif 000007
【図５】
2020072972.tif 000008
【図５ａ】
2020072972.tif 000009
【図６】
2020072972.tif 000010
【図６ａ】
2020072972.tif 000011
【図７】
2020072972.tif 000012
【図７ａ】
2020072972.tif 000013
【図８】
2020072972.tif 000014
【図８ａ】
2020072972.tif 000015
【図９】
2020072972.tif 000016
【図９ａ】
2020072972.tif 000017
【図１０】
2020072972.tif 000018
【図１０ａ】
2020072972.tif 000019
【図１１】
2020072972.tif 000020
【図１２】
2020072972.tif 000021
【図１２ａ】
2020072972.tif 000022
【図１３】
2020072972.tif 000023
【図１３ａ】
2020072972.tif 000024
【図１４】
2020072972.tif 000025
【図１４ａ】
2020072972.tif 000026
【図１５】
2020072972.tif 000027
【図１５ａ】
2020072972.tif 000028
【図１６】
2020072972.tif 000029
【図１７】
2020072972.tif 000030
【図１７ａ】
2020072972.tif 000031
【図１８】
2020072972.tif 000032
【図１８ａ】
2020072972.tif 000033
【図１９】
2020072972.tif 000034
【図１９ａ】
2020072972.tif 000035
【図２０】
2020072972.tif 000036
【図２０ａ】
2020072972.tif 000037